帯状の基材の両面に活物質層を形成して電極を製造する電極製造装置であって、基材を巻き出す巻出部と、前記巻出部で巻き出された基材を巻き取る巻取部と、前記巻出部と前記巻取部との間に設けられ、活物質と溶媒を混合した活物質合剤を基材の両面に塗工する塗工部と、前記塗工部と前記巻取部との間に設けられ、前記塗工部で塗工された前記活物質合剤を乾燥させて活物質層を形成する乾燥部と、を有し、前記乾燥部は、基材の長手方向に並べて配置され、表面に溶着膜が形成されて赤外線を照射する複数のロッドヒータを有し、前記乾燥部は、前記溶着膜の種類が異なり、前記ロッドヒータの赤外線の放射率を異ならしめる複数の領域に分割され、一の前記領域における前記溶着膜は、当該一の領域での基材上の前記溶媒の膜厚に対して、前記活物質合剤が沸騰しない範囲で、前記溶媒の赤外線の吸収率が最大になる放射率のうち、最大の放射率を有する溶着膜に設定されることを特徴とする、電極製造装置。前記ロッドヒータは、セラミック製の外筒と、当該外筒の内部に設けられた発熱体と、を有することを特徴とする、請求項1に記載の電極製造装置。前記溶媒は水であることを特徴とする、請求項1又は2に記載の電極製造装置。前記乾燥部は、前記巻出部側から上流領域、中流領域及び下流領域の3つの領域に分割され、前記上流領域に配置されるロッドヒータの蒸着膜はAl2O3膜であり、前記下流領域に配置されるロッドヒータの蒸着膜はTiO2膜であり、前記中流領域には、前記上流領域のロッドヒータと前記下流領域のロッドヒータが混合して配置されていることを特徴とする、請求項3に記載の電極製造装置。前記乾燥部は、前記複数のロッドヒータと基材との間に空気を供給する給気機構を有することを特徴とする、請求項1~4のいずれかに記載の電極製造装置。前記巻出部と前記巻取部は、基材の長手方向が水平方向であって、且つ基材の短手方向が鉛直方向となる向きで基材を搬送するように配置されていることを特徴とする、請求項1~5のいずれかに記載の電極製造装置。前記電極は、リチウムイオンキャパシタ、電気二重層キャパシタ又はリチウムイオン電池に用いられる電極であることを特徴とする、請求項1~6のいずれかに記載の電極製造装置。巻出部と巻取部との間で帯状の基材を搬送しながら、当該基材の両面に活物質層を形成して電極を製造する電極製造方法であって、塗工部において、活物質と溶媒を混合した活物質合剤を基材の両面に塗工する塗工工程と、その後、乾燥部において、前記塗工工程で塗工された前記活物質合剤を乾燥させて活物質層を形成する乾燥工程と、を有し、前記乾燥部は、基材の長手方向に並べて配置され、表面に溶着膜が形成されて赤外線を照射する複数のロッドヒータを有し、前記乾燥部は、前記溶着膜の種類が異なり、前記ロッドヒータの赤外線の放射率を異ならしめる複数の領域に分割され、一の前記領域における前記溶着膜は、当該一の領域での基材上の前記溶媒の膜厚に対して、前記活物質合剤が沸騰しない範囲で、前記溶媒の赤外線の吸収率が最大になる放射率のうち、最大の放射率を有する溶着膜に設定されることを特徴とする、電極製造方法。前記ロッドヒータは、セラミック製の外筒と、当該外筒の内部に設けられた発熱体と、を有することを特徴とする、請求項8に記載の電極製造方法。前記溶媒は水であることを特徴とする、請求項8又は9に記載の電極製造方法。前記乾燥部は、前記巻出部側から上流領域、中流領域及び下流領域の3つの領域に分割され、前記上流領域に配置されるロッドヒータの蒸着膜はAl2O3膜であり、前記下流領域に配置されるロッドヒータの蒸着膜はTiO2膜であり、前記中流領域には、前記上流領域のロッドヒータと前記下流領域のロッドヒータが混合して配置されていることを特徴とする、請求項10に記載の電極製造方法。前記乾燥部は、前記複数のロッドヒータと基材との間に空気を供給する給気機構を有し、前記乾燥工程において、前記複数のロッドヒータからの赤外線による輻射加熱と、前記給気機構から供給される空気による対流加熱とによって、前記活物質合剤を乾燥させることを特徴とする、請求項8~11のいずれかに記載の電極製造方法。前記塗工工程と前記乾燥工程は、基材の長手方向が水平方向であって、且つ基材の短手方向が鉛直方向となる向きで搬送中の基材に対して行われることを特徴とする、請求項8~12のいずれかに記載の電極製造方法。前記電極は、リチウムイオンキャパシタ、電気二重層キャパシタ又はリチウムイオン電池に用いられる電極であることを特徴とする、請求項8~13のいずれかに記載の電極製造方法。請求項8~14のいずれかに記載の電極製造方法を電極製造装置によって実行させるために、当該電極製造装置を制御する制御部のコンピュータ上で動作するプログラム。請求項15に記載のプログラムを格納した読み取り可能なコンピュータ記憶媒体。ここで、金属箔の表面に塗工された活物質合剤を乾燥させる際、急激な乾燥を行うと、活物質合剤の内部で溶媒が沸騰し、対流や気泡が発生する場合がある。かかる場合、金属箔上の活物質層の表面に凹凸が形成され、活物質層が適切に形成されない。また、金属箔と活物質層との境目で剥離が生じるおそれもある。しかしながら、特許文献1に記載された乾燥機には、複数のヒータが所定間隔で配置されているのみであり、上述した急激な乾燥を回避するための対策は考慮されていない。このため、金属箔上の表面に活物質層を適切に形成することはできなかった。一方、上記ヒータを多数配置して、十分な乾燥時間を確保し、徐々に活物質合剤を乾燥させることも考えられる。しかしながら、かかる場合、乾燥機の長さが長くなり、効率よく活物質合剤を乾燥させることができない。本発明は、かかる点に鑑みてなされたものであり、電極を製造するに際し、帯状の基材の表面に活物質層を適切に且つ効率よく形成することを目的とする。前記の目的を達成するため、本発明は、帯状の基材の両面に活物質層を形成して電極を製造する電極製造装置であって、基材を巻き出す巻出部と、前記巻出部で巻き出された基材を巻き取る巻取部と、前記巻出部と前記巻取部との間に設けられ、活物質と溶媒を混合した活物質合剤を基材の両面に塗工する塗工部と、前記塗工部と前記巻取部との間に設けられ、前記塗工部で塗工された前記活物質合剤を乾燥させて活物質層を形成する乾燥部と、を有し、前記乾燥部は、基材の長手方向に並べて配置され、表面に溶着膜が形成されて赤外線を照射する複数のロッドヒータを有し、前記乾燥部は、前記溶着膜の種類が異なり、前記ロッドヒータの赤外線の放射率を異ならしめる複数の領域に分割され、一の前記領域における前記溶着膜は、当該一の領域での基材上の前記溶媒の膜厚に対して、前記活物質合剤が沸騰しない範囲で、前記溶媒の赤外線の吸収率が最大になる放射率のうち、最大の放射率を有する溶着膜に設定されることを特徴としている。なお、本発明において活物質合剤が沸騰しないとは、当該活物質合剤中の溶媒が沸騰しないことをいう。本発明によれば、乾燥部が複数の領域に分割され、一の領域における溶着膜は活物質合剤が沸騰しない範囲の溶着膜に設定されるので、従来のように基材上の活物質層の表面に凹凸が形成されることがなく、円滑な表面を有する活物質層を均一な膜厚で形成することができる。また、基材と活物質層との境目で剥離が生じることも無い。しかも、一の領域における溶着膜は、溶媒の赤外線の吸収率が最大になる放射率のうち、最大の放射率を有する溶着膜に設定されるので、活物質合剤を効率よく加熱して乾燥させることができる。そして、このような溶着膜の設定が各領域毎に行われるので、活物質合剤の乾燥時間を従来よりも短縮することができ、乾燥部の長さも短くすることができる。以上のように本発明によれば、基材の表面に活物質層を適切に且つ効率よく形成することができる。前記ロッドヒータは、セラミック製の外筒と、当該外筒の内部に設けられた発熱体と、を有していてもよい。前記溶媒は水であってもよい。前記乾燥部は、前記巻出部側から上流領域、中流領域及び下流領域の3つの領域に分割され、前記上流領域に配置されるロッドヒータの蒸着膜はAl2O3膜酸化アルミニウム膜であり、前記下流領域に配置されるロッドヒータの蒸着膜はTiO2膜酸化チタン膜であり、前記中流領域には、前記上流領域のロッドヒータと前記下流領域のロッドヒータが混合して配置されていてもよい。前記乾燥部は、前記複数のロッドヒータと基材との間に空気を供給する給気機構を有していてもよい。前記巻出部と前記巻取部は、基材の長手方向が水平方向であって、且つ基材の短手方向が鉛直方向となる向きで基材を搬送するように配置されていてもよい。前記電極は、リチウムイオンキャパシタ、電気二重層キャパシタ又はリチウムイオン電池に用いられる電極であってもよい。別な観点による本発明は、巻出部と巻取部との間で帯状の基材を搬送しながら、当該基材の両面に活物質層を形成して電極を製造する電極製造方法であって、塗工部において、活物質と溶媒を混合した活物質合剤を基材の両面に塗工する塗工工程と、その後、乾燥部において、前記塗工工程で塗工された前記活物質合剤を乾燥させて活物質層を形成する乾燥工程と、を有し、前記乾燥部は、基材の長手方向に並べて配置され、表面に溶着膜が形成されて赤外線を照射する複数のロッドヒータを有し、前記乾燥部は、前記溶着膜の種類が異なり、前記ロッドヒータの赤外線の放射率を異ならしめる複数の領域に分割され、一の前記領域における前記溶着膜は、当該一の領域での基材上の前記溶媒の膜厚に対して、前記活物質合剤が沸騰しない範囲で、前記溶媒の赤外線の吸収率が最大になる放射率のうち、最大の放射率を有する溶着膜に設定されることを特徴としている。前記ロッドヒータは、セラミック製の外筒と、当該外筒の内部に設けられた発熱体と、を有していてもよい。前記溶媒は水であってもよい。前記乾燥部は、前記巻出部側から上流領域、中流領域及び下流領域の3つの領域に分割され、前記上流領域に配置されるロッドヒータの蒸着膜はAl2O3膜であり、前記下流領域に配置されるロッドヒータの蒸着膜はTiO2膜であり、前記中流領域には、前記上流領域のロッドヒータと前記下流領域のロッドヒータが混合して配置されていてもよい。前記乾燥部は、前記複数のロッドヒータと基材との間に空気を供給する給気機構を有し、前記乾燥工程において、前記複数のロッドヒータからの赤外線による輻射加熱と、前記給気機構から供給される空気による対流加熱とによって、前記活物質合剤を乾燥させてもよい。前記塗工工程と前記乾燥工程は、基材の長手方向が水平方向であって、且つ基材の短手方向が鉛直方向となる向きで搬送中の基材に対して行われてもよい。前記電極は、リチウムイオンキャパシタ、電気二重層キャパシタ又はリチウムイオン電池に用いられる電極であってもよい。また別な観点による本発明によれば、前記電極製造方法を電極製造装置によって実行させるために、当該電極製造装置を制御する制御部のコンピュータ上で動作するプログラムが提供される。さらに別な観点による本発明によれば、前記プログラムを格納した読み取り可能なコンピュータ記憶媒体が提供される。本発明によれば、電極を製造するに際し、帯状の基材の表面に活物質層を適切に且つ効率よく形成することができる。以下、本発明の実施の形態について説明する。図1は、本実施の形態にかかる電極製造装置1の構成の概略を示す略側面図である。図2は、電極製造装置1の構成の概略を示す平面図である。なお、本実施の形態の電極製造装置1では、リチウムイオンキャパシタの電極を製造する。電極製造装置1では、図3及び図4に示すように帯状の基材としての金属箔Mの両面に活物質層Fが形成された電極Eが製造される。金属箔Mの両面の活物質層Fは、対向して形成される。また、活物質層Fは、金属箔Mの短手方向図3中のZ方向の中央部に形成され、且つ金属箔Mの長手方向図3及び図4中のY方向に複数形成される。金属箔Mは、例えば多孔質の集電体である。電極Eとして正極を製造する際には、例えば金属箔Mとしてアルミニウム箔が用いられる。一方、負極を製造する際には、例えば金属箔Mとして銅箔が用いられる。また、活物質層Fを形成するため、後述するように金属箔Mの表面にスラリー状の活物質合剤が塗工される。正極を製造する際の正極活物質合剤は、例えば活物質としての活性炭と、結着剤としてのアクリル系バインダと、分散剤としてのカルボキシメチルセルロースと、導電助材としてのアセチレンブラック等の導電性炭素粉末とを混合し、これに溶媒として水を添加、混練して生成される。一方、負極を製造する際の負極極活物質合剤は、例えばリチウムイオンを吸蔵放出可能な活物質としての非晶質炭素と、結着剤としてのポリフッ化ビニリデンと、導電助材としてのアセチレンブラック等の導電性炭素材とを混合し、これに溶媒として水を添加、混練して生成される。正極と負極とでは、上述したように材料は異なるが、金属箔M及び活物質層Fの幅や厚み等は大差がない。このため、電極製造装置1は、リチウムイオンキャパシタの正極も負極も製造することができる。以下、これら正極と負極を電極Eと称して説明する。電極製造装置1は、図1及び図2に示すように、金属箔Mを巻き出す巻出部としての巻出ロール10と、金属箔Mの両面に活物質合剤を塗工する塗工部11と、金属箔M上の活物質合剤を乾燥させて活物質層Fを形成する乾燥部12と、金属箔Mを巻き取る巻取部としての巻取ロール13とを有している。巻出ロール10、塗工部11、乾燥部12、巻取ロール13は、金属箔Mの搬送方向図1及び図2中のY方向に上流側からこの順で配置されている。なお、巻出ロール10と巻取ロール13との間には駆動機構図示せずが設けられており、この駆動機構によって巻出ロール10から巻き出された金属箔Mが搬送され巻取ロール13に巻き取られるようになっている。巻出ロール10は、その軸方向が鉛直方向図1中のZ方向となる向きに配置されている。巻出ロール10には未処理の金属箔Mが巻回されており、巻出ロール10は鉛直軸を中心に回転可能に構成されている。そして、金属箔Mは、その長手方向に引っ張られるのにつられて、巻出ロール10から巻き出されるようになっている。巻取ロール13も、その軸方向が鉛直方向となる向きに配置されている。巻取リール13は、鉛直軸を中心に回転可能に構成されている。そして、活物質層Fが形成された金属箔Mは、巻取ロール13に巻き取られるようになっている。これら巻出ロール10と巻取ロール13は同じ高さに配置されている。そして、巻出ロール10と巻取ロール13は、金属箔Mの長手方向が水平方向図1及び図2中のY方向であって、且つ金属箔Mの短手方向が鉛直方向図1中のZ方向となる向きで金属箔Mを搬送するように配置されている。塗工部11は、金属箔Mの表面に活物質合剤を塗工する塗工ヘッド20を有している。塗工ヘッド20は、巻出ロール10と巻取ロール13の間を搬送中の金属箔Mの両側に対向して配置されている。塗工ヘッド20は、図5に示すように鉛直方向図5中のZ方向に延伸する略直方体形状を有している。塗工ヘッド20は、例えば金属箔Mの短手方向よりも長く形成されている。塗工ヘッド20の金属箔Mに対向する面には、活物質合剤を吐出するスリット状の塗工口21が形成されている。塗工口21は、鉛直方向図5中のZ方向に延伸して形成されている。また、塗工口21は、金属箔Mの短手方向の中央部に活物質合剤を供給できる位置に形成されている。また塗工ヘッド20には、活物質合剤供給源22に連通する供給管23が接続されている。活物質合剤供給源22の内部には活物質合剤が貯留されており、活物質合剤供給源22から塗工ヘッド20に活物質合剤を供給できるようになっている。乾燥部12は、図1、図2及び図6に示すように金属箔Mの長手方向図1、図2及び図6中のY方向に複数、例えば3つの領域Ta、Tb、Tcに分割されている。以下、これら3つの領域Ta、Tb、Tcを、巻出ロール10側から、すなわち金属箔Mの搬送方向に上流側から、上流領域Ta、中流領域Tb、下流領域Tcという場合がある。なお、これら3つの領域Ta、Tb、Tcは、後述するロッドヒータ30の溶着膜34の種類が異なり、当該ロッドヒータ30の赤外線の放射率を異ならしめる領域毎に分割されている。また乾燥部12は、図7に示すように赤外線を照射する複数のロッドヒータ30を有している。ロッドヒータ30は、金属箔Mの長手方向図7中のY方向に並べて配置されている。これらロッドヒータ30は、巻出ロール10と巻取ロール13の間を搬送中の金属箔Mの両側に配置されている。ロッドヒータ30は、図8に示すように内筒31と、内筒31を取り囲むように設けられた外筒32とを有している。内筒31の外周部には、発熱体としてニクロム線を有するニクロム線ヒータ33が螺旋状に設けられている。このニクロム線ヒータ33は、鉛直方向図8のZ方向に金属箔Mの短手方向の長さより長く設けられている。すなわち、ロッドヒータ30は、金属箔Mの短手方向全体に赤外線を照射することができる。なお、外筒32の材質はセラミックである。また、内筒31は耐熱性を有し、その材質は例えばセラミック又はアルミナである。また、ロッドヒータ30の外筒32の表面には、図9に示すように溶着膜34が形成されている。本実施の形態では、溶着膜34として、Al2O3膜酸化アルミニウム膜又はTiO2膜酸化チタン膜が形成されている。なお、上述したように乾燥部12は、ロッドヒータ30の溶着膜34の種類が異なり、当該ロッドヒータ30の赤外線の放射率を異ならしめる3つの領域Ta、Tb、Tcに分割されている。そこで便宜上、図1、図2及び図6に示すように複数のロッドヒータ30のうち、上流領域Taに配置されるロッドヒータ30を上流ロッドヒータ30a、中流領域Tbに配置されるロッドヒータ30を中流ロッドヒータ30b、下流領域Tcに配置されるロッドヒータ30を下流ロッドヒータ30cという場合がある。なお、これら上流ロッドヒータ30a、中流ロッドヒータ30b、下流ロッドヒータ30cにおける溶着膜34の種類を設定する方法については、後述において詳しく説明する。また乾燥部12は、図7に示すようにロッドヒータ30を挟んで金属箔Mの表面と対向して配置され、ロッドヒータ30からの赤外線を金属箔M側に反射させる反射板40を有している。反射板40は、ロッドヒータ30を覆うように鉛直方向に延伸し、且つ複数のロッドヒータ30を覆うように金属箔Mの長手方向図7中のY方向に延伸している。そして、ロッドヒータ30から金属箔Mと反対側に放射された赤外線は、反射板40で反射して金属箔Mに放射される。なお、この反射板40は、巻出ロール10と巻取ロール13の間を搬送中の金属箔Mの両側に配置されている。反射板40には、当該反射板40と金属箔Mとの間に形成された乾燥領域Dに空気を供給する給気口41が複数形成されている。各給気口41には、当該給気口41に空気を供給するための供給管42がそれぞれ設けられている。供給管42は、空気供給源43に連通している。空気供給源43の内部には、空気、例えばドライエアなどが貯留されている。そして、給気口41から乾燥領域D内に供給された空気は、金属箔Mの表面に沿って流れた後、乾燥領域Dの端部から排気される。なお、これら給気口41、供給管42及び空気供給源43が本発明の給気機構を構成している。以上の電極製造装置1には、図1に示すように制御部50が設けられている。制御部50は、例えばコンピュータであり、プログラム格納部図示せずを有している。プログラム格納部には、電極製造装置1における電極Eを製造するための処理を制御するプログラムが格納されている。なお、前記プログラムは、例えばコンピュータ読み取り可能なハードディスクHD、フレキシブルディスクFD、コンパクトディスクCD、マグネットオプティカルデスクMO、メモリーカードなどのコンピュータに読み取り可能な記憶媒体Hに記録されていたものであって、その記憶媒体Hから制御部50にインストールされたものであってもよい。次に、上述した上流ロッドヒータ30a、中流ロッドヒータ30b、下流ロッドヒータ30cにおける溶着膜34の種類を設定する方法について説明する。先ず、上流ロッドヒータ30aの溶着膜34の種類を設定する方法について説明する。図10は、上流ロッドヒータ30aの溶着膜34を設定するフローを示している。上流ロッドヒータ30aの溶着膜34は、上流領域Taで乾燥される活物質合剤中の溶媒、すなわち水の膜厚に対して、当該活物質合剤が沸騰しない範囲で、水の赤外線の吸収率が最大になる放射率のうち、最大の放射率を有する溶着膜に設定される。なお、活物質合剤が沸騰しないとは、当該活物質合剤中の水が沸騰しないことをいう。具体的には、図11に示すように、ロッドヒータ30が放射する赤外線の波長図11中の横軸と、水の赤外線の吸収率図11中の縦軸との関係を表した第1の相関を予め導出しておく。第1の相関は、活物質合剤中の水の膜厚毎に導出する図10の工程A1。なお、水の膜厚は、活物質合剤自体の膜厚とほぼ同じである。また、図示の例においては、水の膜厚は10μmと2μmの2種類であるが、実際にはその他の膜厚に対する第1の相関も予め導出しておく。また図12に示すように、溶着膜34としてAl2O3膜が形成されたロッドヒータ30からの赤外線の波長図12中の横軸と、ロッドヒータ30からの赤外線の放射率図12中の縦軸との関係を表した第2の相関を予め導出しておく。同様に、図13に示すように、溶着膜34としてTiO2膜が形成されたロッドヒータ30からの赤外線の波長図13中の横軸と、ロッドヒータ30からの赤外線の放射率図13中の縦軸との関係を表した第3の相関を予め導出しておく図10の工程A1。なお、ロッドヒータ30からの赤外線の放射率とは、ニクロム線ヒータ33から照射される赤外線に対して、溶射膜34を介してロッドヒータ30から照射される赤外線の比率を示している。また図14に示すように、ロッドヒータ30からの赤外線の放射率図14中の横軸と、ロッドヒータ30の温度図14中の縦軸との関係を表した第4の相関を予め導出しておく図10の工程A1。なお、ロッドヒータ30の温度とは、ニクロム線ヒータ33によって加熱される外筒32の温度をいう。さらに図15に示すように、活物質合剤中の水の膜厚図15中の横軸と、活物質合剤の沸騰が開始する際のロッドヒータ30の温度図15中の縦軸との関係を表した第5の相関を予め導出しておく図10の工程A1。なお、図15において、第5の相関よりも上側、すなわちロッドヒータ30の温度が第5の相関の温度よりも高い場合、活物質合剤は沸騰する。一方、図15において、第5の相関よりも下方、すなわちロッドヒータ30の温度が第5の相関の温度よりも低い場合、活物質合剤の沸騰は沸騰しない。そして、上流領域Taで乾燥される活物質合剤中の水の膜厚を推定する図10の工程A2。本実施の形態においては、当該水の膜厚は例えば10μmと推定される。その後、工程A2で推定された水の膜厚に基づき、第1の相関を用いて、水の赤外線の最大吸収率に対応する赤外線の波長以下、ピーク波長という場合がある。を導出する図10の工程A3。本実施の形態においては、水の膜厚10μmに対するピーク波長は3μmである。その後、工程A3で導出されたピーク波長に基づき、第2の相関を用いて、溶着膜34としてAl2O3膜が形成された場合の上流ロッドヒータ30aからの赤外線の放射率を導出する図10の工程A4。本実施の形態においては、ピーク波長3μmに対する上流ロッドヒータ30aからの放射率は0.6である。同様に工程A3で導出されたピーク波長に基づき、第3の相関を用いて、溶着膜34としてTiO2膜が形成された場合の当該上流ロッドヒータ30aからの赤外線の放射率を導出する図10の工程A4。本実施の形態においては、ピーク波長3μmに対する上流ロッドヒータ30aからの放射率は0.7である。その後、工程A4で導出された上流ロッドヒータ30aからの赤外線の放射率に基づき、第4の相関を用いて、上流ロッドヒータ30aの温度を導出する図10の工程A5。本実施の形態においては、Al2O3膜が形成された上流ロッドヒータ30aの温度は150°Cである。また、TiO2膜が形成された上流ロッドヒータ30aの温度は180°Cである。その後、工程A2で推定された水の膜厚と、工程A5で導出された上流ロッドヒータ30aの温度とに基づき、第5の相関を用いて、活物質合剤が沸騰するか否かを判定する図10の工程A6。そして、工程A6において、Al2O3膜が形成された場合とTiO2膜が形成された場合のいずれに対しても活物質合剤が沸騰しないと判定された場合、工程A4で導出した放射率が高い方の溶着膜を上流ロッドヒータ30aの溶着膜34に設定する図10の工程A7。また、工程A6において、Al2O3膜が形成された場合とTiO2膜が形成された場合のいずれか一方に対して活物質合剤が沸騰しないと判定された場合、当該沸騰しない方の溶着膜を上流ロッドヒータ30aの溶着膜34に設定する図10の工程A7。さらに、工程A6において、Al2O3膜が形成された場合とTiO2膜が形成された場合のいずれに対しても活物質合剤が沸騰すると判定された場合、上述した工程A3に戻り、工程A3~A6を行う。具体的には、工程A3において、第1の相関を用いて、最大吸収率の次の吸収率に対応するピーク波長を導出する。すなわち、ピーク波長6μmが導出される。その後、ピーク波長6μmに対して上述した工程A3~A6を行う。そして、工程A6において活物質合剤が沸騰しないと判定されるまで、これら工程A3~A6を繰り返し行う。本実施の形態においては、工程A6において、水の膜厚10μmに対して第5の相関における温度は160°Cである。これに対して、工程A5で導出されたAl2O3膜が形成された上流ロッドヒータ30aの温度は150°Cであり、TiO2膜が形成された上流ロッドヒータ30aの温度は180°Cである。そうすると、Al2O3膜が形成された場合は活物質合剤が沸騰しないが、TiO2膜が形成された場合は活物質合剤が沸騰する。したがって、Al2O3膜を上流ロッドヒータ30aの溶着膜34に設定する図10の工程A7。下流ロッドヒータ30cの溶着膜34の種類についても、同様に上述した工程A1~A7を行って設定される。そして、本実施の形態では、下流ロッドヒータ30cの溶着膜34はTiO2膜に設定される。なお、本実施の形態では、中流領域Tbにおいて、上流ロッドヒータ30aと下流ロッドヒータ30cが混合して配置される。すなわち、中流ロッドヒータ30bとして、Al2O3膜が形成されたロッドヒータ30とTiO2膜が形成されたたロッドヒータ30を混合したロッドヒータ30が用いられる。かかる場合、中流領域Tbにおける上流ロッドヒータ30aと下流ロッドヒータ30cは、活物質合剤Sが沸騰しない範囲で任意に配置できる。具体的には、活物質合剤Sが沸騰しないための調整は、例えば上流ロッドヒータ30aと下流ロッドヒータ30cの本数の比率を変更して調整してもよいし、あるいは例えば上流ロッドヒータ30aと下流ロッドヒータ30cを配置する間隔を変更して調整してもよい。いずれの場合でも、中流領域Tbにおいて活物質合剤Sが沸騰しない。なお、溶着膜34としてAl2O3膜又はTiO2膜を設定する際には、放射率の高い方の溶着膜が優先して設定される。本実施の形態にかかる電極製造装置1は以上のように構成されている。次に、その電極製造装置1で行われる電極Eを製造するための処理について説明する。金属箔Mは巻出ロール10から巻き出され、塗工部11に搬送される。塗工部11では、搬送中の金属箔Mの表面に対して、塗工ヘッド20からスラリー状の活物質合剤Sが塗工される。この際、金属箔Mの両側に配置された塗工ヘッド20、20から活物質合剤Sを供給することで、金属箔Mの両面に活物質合剤Sが均一な膜厚で同時に塗工される。また、塗工ヘッド20から供給される活物質合剤Sは金属箔Mの短手方向の中央部に塗工される。さらに、塗工ヘッド20から活物質合剤Sを断続的に供給することで、金属箔Mの長手方向に複数の領域に活物質合剤Sが塗工される。その後、活物質合剤Sが塗工された金属箔Mは、乾燥部12に搬送される。乾燥部12では、金属箔Mの両側に配置された複数のロッドヒータ30及び複数の反射板40からの赤外線による輻射加熱によって、金属箔Mの両面の活物質合剤Sが乾燥される。このとき、上述したように上流ロッドヒータ30aの表面にはAl2O3膜の溶着膜34が形成され、中流ロッドヒータ30bの表面にはAl2O3膜又はTiO2膜の溶着膜34が形成され、下流ロッドヒータ30cの表面にはTiO2膜の溶着膜34が形成されている。そして、活物質合剤Sが沸騰することなく、活物質合剤Sが赤外線を最大限に吸収して、活物質合剤Sが上記ロッドヒータ30で順次乾燥される。また、乾燥部12では、金属箔Mの両側において給気口41から乾燥領域D内に供給される空気による対流加熱によって、金属箔Mの両面の活物質合剤Sが乾燥される。さらに、乾燥領域D内で発生する給気口41から乾燥領域Dの端部への気流によって、活物質合剤Sから蒸発した水が乾燥領域Dの端部に円滑に流れ、当該蒸発した水が金属箔Mに再付着することなく除去される。こうして金属箔Mの両面の活物質合剤Sが乾燥され、当該金属箔Mの両面に所定の膜厚の活物質層Fが形成される。その後、活物質層Fが形成された金属箔Mは、巻取ロール13に搬送され、当該巻取ロール13に巻き取られる。こうして電極製造装置1における一連の処理が終了し、電極Eが製造される。以上の実施の形態によれば、乾燥部12が3つの領域Ta、Tb、Tcに分割され、一の領域Ta、Tb、Tcにおける溶着膜34は活物質合剤Sが沸騰しない範囲の溶着膜に設定されるので、従来のように金属箔上の活物質層の表面に凹凸が形成されることがなく、円滑な表面を有する活物質層Fを均一な膜厚で形成することができる。また、金属箔Mと活物質層Fとの境目で剥離が生じることも無い。しかも、一の領域Ta、Tb、Tcにおける溶着膜34は、水の赤外線の吸収率が最大になる放射率のうち、最大の放射率を有する溶着膜に設定されるので、活物質合剤Sを効率よく加熱して乾燥させることができる。そして、このような溶着膜34の設定が各領域Ta、Tb、Tc毎に行われるので、活物質合剤Sの乾燥時間を従来よりも短縮することができ、乾燥部12の長さも短くすることができる。以上のように本実施の形態によれば、金属箔Mの表面に活物質層Fを適切に且つ効率よく形成することができる。また、乾燥部12において、複数のロッドヒータ30及び反射板40からの赤外線による輻射加熱と、給気口41から乾燥領域D内に供給される空気による対流加熱とによって、金属箔M上の活物質合剤Sが乾燥される。このように赤外線による輻射加熱と空気による対流加熱という2種類の乾燥方法を用いているので、当該活物質合剤Sをより適切に乾燥させることができる。さらに、赤外線による輻射加熱を用いた場合、ロッドヒータ30及び反射板40と金属箔Mとの間の距離に依存することなく赤外線の輻射熱が伝熱される。したがって、金属箔Mの反りや傾きに影響されることなく、活物質合剤Sを適切に加熱することができる。また、乾燥部12では、乾燥領域D内に給気口41から乾燥領域Dの端部への気流を発生させることができる。この気流によって、金属箔M上の活物質合剤Sを乾燥させる際に蒸発した水が乾燥領域Dの端部から排出されるので、当該蒸発した水が金属箔Mの表面に再付着することがない。したがって、金属箔M上の活物質合剤Sをより適切に乾燥させることができる。また、反射板40がロッドヒータ30を挟んで金属箔Mの表面と対向して配置されているので、ロッドヒータ30から金属箔Mと反対側に放射された赤外線は、反射板40で反射して金属箔Mに放射される。したがって、赤外線の全てを利用することができ、金属箔M上の活物質合剤Sを効率よく乾燥させることができる。また、塗工部11において、金属箔Mの長手方向が水平方向となる向きに金属箔Mが搬送されるので、金属箔Mの表面に塗工された活物質合剤Sが当該金属箔Mの搬送方向の上流側又は下流側に流れることがない。さらに、金属箔Mの短手方向が鉛直方向となる向きに金属箔Mが搬送されるので、金属箔Mの両面に均一に活物質合剤Sを塗工することができる。このように塗工部11において活物質合剤Sを適切に塗工できるので、金属箔M上に活物質層Fをより適切に形成することができる。また、巻出ロール10と巻取ロール13との間において、長手方向が水平方向となる向きに金属箔Mが搬送されるので、金属箔Mの高さを一定に低くすることができ、電極製造装置1のメンテナンスが容易になる。したがって、金属箔Mの表面に活物質層Fを効率よく形成することができる。以上の実施の形態では、溶着膜34をAl2O3膜又はTiO2膜のいずれかに設定していたが、本発明は他の種類の溶着膜を設定する場合にも適用することができる。かかる場合、溶着膜34の種類に応じて、工程A1において図12で示した第2の相関と図13で示した第3の相関を予め導出する。そして、工程A2~A7を行うことで、乾燥部12のロッドヒータ30の溶着膜34を適切に設定することができ、活物質合剤を適切に乾燥させることができる。また、以上の実施の形態では、溶着膜34をAl2O3膜又はTiO2膜の2種類のいずれかに設定していたが、3種類以上の溶着膜に設定してもよい。かかる場合、中流ロッドヒータ30bに対しても上述した工程A1~工程A7を行って、当該中流ロッドヒータ30bの溶着膜34が設定される。すなわち、上流ロッドヒータ30a、中流ロッドヒータ30b、下流ロッドヒータ30cにおける溶着膜34がそれぞれ別々の溶着膜に設定される。また、以上の実施の形態では、乾燥部12は3つの領域Ta、Tb、Tcに分割されていたが、乾燥部12を分割する領域の数は本実施の形態に限定されず、任意に設定することができる。例えば乾燥部12を2つの領域に分割してもよいし、4つ以上の領域に分割してもよい。いずれの場合でも、上述した工程A1~A7を行って各領域のロッドヒータ30の溶着膜34を設定すれば、活物質合剤Sを沸騰させることなく、当該活物質合剤Sを適切に乾燥させることができる。また、以上の実施の形態では、活物質合剤Sの溶媒が水の場合について説明したが、活物質合剤の溶媒が他の材料、例えば有機溶剤である場合にも本発明を適用することができる。かかる場合、溶媒の種類に応じて、工程A1において図11で示した第1の相関と図15で示した第5の相関を予め導出する。そして、工程A2~A7を行うことで、乾燥部12のロッドヒータ30の溶着膜34を適切に設定することができ、活物質合剤Sを適切に乾燥させることができる。以上の実施の形態の電極製造装置1では、巻出部として巻出ロール10が設けられていたが、巻出部の構成は本実施の形態に限定されず、金属箔Mを巻き出す構成であれば種々の構成を取り得る。同様に、巻取部として巻取ロール13が設けられていたが、巻取部の構成は本実施の形態に限定されず、金属箔Mを巻き取る構成であれば種々の構成を取り得る。また、以上の実施の形態の塗工部11には塗工ヘッド20が設けられていたが、塗工部11の構成は本実施の形態に限定されず、金属箔Mの表面に活物質合剤Sを塗工できる構成であれば種々の構成を取り得る。例えば以上の実施の形態では、塗工ヘッド20、20は金属箔Mの両側に対向して設けられていたが、いずれか一方の塗工ヘッド20が他方の塗工ヘッド20より下流側に配置されていてもよい。また、塗工ヘッド20の数は本実施の形態に限定されず、金属箔Mの両側にそれぞれ複数の塗工ヘッド20が配置されていてもよい。また例えば塗工部11において、インクジェット方式で金属箔Mの表面に活物質合剤Sを塗工してもよい。また例えば図16に示すように、塗工部11は、金属箔Mの表面に当接して当該金属箔Mにスラリー状の活物質合剤Sを塗工するローラ100と、ローラ100の表面に活物質合剤Sを供給するノズル101と、を有していてもよい。これらローラ100及びノズル101は、巻出ロール10と巻取ロール13の間を搬送中の金属箔Mの両側に対向して配置されている。ローラ100は、その軸方向が鉛直方向に延伸し、当該鉛直軸を中心に回転可能に構成されている。またローラ100は、金属箔Mに形成される活物質層Fの鉛直方向の長さと同じ長さで延伸し、金属箔Mの短手方向の中央部に活物質合剤Sを供給できる位置に配置されている。ノズル101も、ローラ100と同様に鉛直方向に延伸している。また、ノズル101のローラ100側の面には、鉛直方向に延伸し、ローラ100に活物質合剤Sを吐出する吐出口図示せずが設けられている。吐出口は、ローラ100の表面全体に活物質合剤Sを供給できる長さと位置に形成されている。なお、ノズル101には、図5に示した塗工ヘッド20と同様に、活物質合剤供給源図示せずに連通する供給管図示せずが接続されている。かかる場合、塗工部11では、ノズル101からローラ100の表面に活物質合剤Sを供給しながら、当該活物質合剤Sが付着したローラ100を金属箔Mの表面に当接させる。そうすると、ローラ100の表面に付着した活物質合剤Sが金属箔Mの表面に転写され、当該金属箔Mの表面に活物質合剤Sが塗工される。本実施の形態によれば、ローラ100から金属箔Mの表面に活物質合剤Sが塗工される際、当該ローラ100自体の表面と金属箔Mの表面との距離を調整することで、活物質合剤Sの膜厚を調整することができる。したがって、金属箔Mの表面に活物質合剤Sをより均一な膜厚で塗工することができる。以上の実施の形態の電極製造装置1では、金属箔Mは、その長手方向が水平方向であって、且つその短手方向が鉛直方向となる向きで搬送されていたが、図17及び図18に示すように金属箔Mは、その長手方向が水平方向図17及び図18中のY方向であって、且つその短手方向が水平方向図17中のX方向となる向きで搬送されていてもよい。かかる場合、巻出ロール10と巻取ロール13は同じ高さに配置されている。また、巻出ロール10と巻取ロール13は、その軸方向が水平方向図14中のX方向となる向きにそれぞれ配置されている。本実施の形態の電極製造装置1を用いた場合でも、上述した実施の形態の効果を享受することができる。以上の実施の形態では、活物質層Fは金属箔Mの長手方向に複数形成されているが、一の活物質層Fを備えた電極Eを形成する際にも、本発明の電極製造装置1は有用である。また以上の実施の形態では、電極製造装置1において金属箔Mの両面に活物質層Fを形成したが、電極Eを形成するためにはその他の処理、例えば金属箔Mのプレスや切断等も行われる。電極製造装置1は、巻出ロール10と巻取ロール13との間において、これらその他の処理も連続して行うようにしてもよい。また以上の実施の形態では、リチウムイオンキャパシタの電極Eを製造する場合について説明したが、電気二重層キャパシタに用いられる電極やリチウムイオン電池に用いられる電極を製造する場合にも、本発明の電極製造装置1を用いることができる。かかる場合、製造される電極の種類に応じて、金属箔Mの材質や活物質合剤Sの材料等を変更すればよい。以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。